FR 3074182 A1 20190531 FR 1761394 A 20171130 COMPOSITION DE CAOUTCHOUC A HAUT MODULE COMPRENANT UN ULTRAACCELERATEUR DE VULCANISATION L'invention est relative à des compositions de caoutchouc à haut module à base d'élastomère diénique pour pneumatique, en particulier pour bande de roulement de pneumatique. La rigidité, en particulier celle de la bande de roulement ou de la partie sommet de pneumatique, contribue à la poussée en dérive du pneumatique, transposable au comportement routier. Pour obtenir des rigidités élevées, il a été proposé d'introduire dans la composition de fortes quantités de charge. Toutefois cette solution impacte la résistance au roulement mais aussi l'endurance du pneumatique en raison d'un fort échauffement. Or, on cherche toujours à limiter la résistance au roulement des pneumatiques afin de diminuer la consommation en carburant et ainsi préserver l'environnement. Plus classiquement, dans le domaine de la zone basse des pneumatiques, la rigidité peut être augmentée en incorporant des résines renforçantes à base d'un système accepteur/donneur de méthylène. Dans ce type de formulation, le niveau de rigidité est dépendant de la quantité d'accepteur et de donneur de méthylène. Cependant, sur le plan industriel, l'utilisation en grande proportion d'accepteur et de donneur de méthylène peut engendrer certaines contraintes de production au niveau industriel. Augmenter la rigidité de composition de caoutchouc sans augmenter les quantités de résine renforçante utilisée demeure une vraie difficulté technique. Il existe donc un réel besoin d'augmenter d'avantage la rigidité de compositions pour pneumatiques, par particulier pour bande de roulement de pneumatique, de préférence sans pénaliser les autres propriétés du pneumatique, en particulier de la bande de roulement de pneumatique, ni la mise en oeuvre d'un point de vue industriel (processabilité). Poursuivant ses recherches, la Demanderesse a découvert que l'utilisation d'un système de vulcanisation comprenant un ultra-accélérateur de vulcanisation permet d'augmenter la rigidité de composition de caoutchouc comprenant une résine renforçante, et ce, à quantité constante de résine renforçante et de soufre. Ainsi, la présente invention a notamment pour objet une composition de caoutchouc à base d'au moins : - un élastomère diénique, - une charge renforçante, 2 - de 1 à 45 pce de résine renforçante, - de 1 à 10 pce de soufre, - de 2 à 15 pce d'ultra-accélérateur de vulcanisation présentant un temps de déclenchement de la vulcanisation, dit « tO », inférieur à 3 minutes, 5 ladite composition ne comprend pas d'accélérateur de vulcanisation présentant un « tO » supérieur ou égal à 3 minutes ou en comprenant moins de 2 pce. L'invention a également pour objet des articles en caoutchouc finis ou semi-finis pour pneumatiques et des pneumatiques comportant une composition de caoutchouc conforme 10 à l'invention. L'invention ainsi que ses avantages seront aisément compris à la lumière de la description et des exemples de réalisation qui suivent. 15 I- DÉFINITIONS Par l'expression "partie en poids pour cent parties en poids d'élastomère" (ou pce), il faut entendre au sens de la présente invention, la partie, en masse pour cent parties en masse d'élastomère ou de caoutchouc. 20 Dans la présente, sauf indication expresse différente, tous les pourcentages (%) indiqués sont des pourcentages (%) en masse. D'autre part, tout intervalle de valeurs désigné par l'expression "entre a et h" représente le domaine de valeurs allant de plus de a à moins de b (c'est-à-dire bornes a et b exclues) 25 tandis que tout intervalle de valeurs désigné par l'expression "de a à h" signifie le domaine de valeurs allant de a jusqu'à b (c'est-à-dire incluant les bornes strictes a et b). Dans la présente, lorsqu'on désigne un intervalle de valeurs par l'expression "de a à b", on désigne également et préférentiellement l'intervalle représenté par l'expression "entre a et b". 30 Dans la présente, par l'expression composition "à base de", on entend une composition comportant le mélange et/ou le produit de réaction des différents constituants utilisés, certains de ces constituants de base étant susceptibles de, ou destinés à, réagir entre eux, au moins en partie, lors des différentes phases de fabrication de la composition, en particulier au cours de sa réticulation ou vulcanisation. A titre d'exemple, une composition à 35 base d'une matrice élastomérique et de soufre comprend la matrice élastomérique et le soufre avant cuisson, alors qu'après cuisson le soufre n'est plus détectable car ce dernier a réagi avec la matrice élastomérique en formant des ponts soufrés (polysulfures, disulfures, mono-sulfure). 3 Lorsqu'on fait référence à un composé "majoritaire", on entend au sens de la présente invention, que ce composé est majoritaire parmi les composés du même type dans la composition, c'est-à-dire que c'est celui qui représente la plus grande quantité en masse parmi les composés du même type, par exemple plus de 50%, 60%, 70%, 80%, 90%, voire 5 100% en poids par rapport au poids total du type de composé. Ainsi, par exemple, une charge renforçante majoritaire est la charge renforçante représentant la plus grande masse par rapport à la masse totale des charges renforçantes dans la composition. Au contraire, un composé "minoritaire" est un composé qui ne représente pas la fraction massique la plus grande parmi les composés du même type, par exemple moins de 50%, 40%, 30%, 20%, 10 10%, voire moins. Dans le cadre de l'invention, les produits carbonés mentionnés dans la description, peuvent être d'origine fossile ou biosourcés. Dans ce dernier cas, ils peuvent être, partiellement ou totalement, issus de la biomasse ou obtenus à partir de matières premières renouvelables 15 issues de la biomasse. Sont concernés notamment les polymères, les plastifiants, les charges, etc. II- DESCRIPTION DE L'INVENTION Il-1 Elastomère diénique 20 La composition selon l'invention est à base d'au moins un élastomère diénique. Elle peut contenir un seul élastomère diénique ou un mélange de plusieurs élastomères diéniques. Par élastomère (ou « caoutchouc », les deux termes étant considérés comme synonymes) du type "diénique", on rappelle ici que doit être compris de manière connue un (on entend 25 un ou plusieurs) élastomère issu au moins en partie (i.e., un homopolymère ou un copolymère) de monomères diènes (monomères porteurs de deux doubles liaisons carbone-carbone, conjuguées ou non). Les élastomères diéniques peuvent être classés dans deux catégories : « essentiellement 30 insaturés » ou « essentiellement saturés ». On entend en général par « essentiellement insaturé », un élastomère diénique issu au moins en partie de monomères diènes conjugués, ayant un taux de motifs ou unités d'origine diénique (diènes conjugués) qui est supérieur à 15% (% en moles) ; c'est ainsi que des élastomères diéniques tels que les caoutchoucs butyle ou les copolymères de diènes et d'alpha-oléfines type EPDM n'entrent 35 pas dans la définition précédente et peuvent être notamment qualifiés d'élastomères diéniques "essentiellement saturés" (taux de motifs d'origine diénique faible ou très faible, toujours inférieur à 15%). Dans la catégorie des élastomères diéniques « essentiellement insaturés », on entend en particulier par élastomère diénique "fortement insaturé" un élastomère diénique ayant un taux de motifs d'origine diénique (diènes conjugués) qui est 40 supérieur à 50%. 4 Ces définitions étant données, on entend plus particulièrement par élastomère diénique susceptible d'être utilisé dans les compositions selon l'invention: a) tout homopolymère obtenu par polymérisation d'un monomère diène conjugué 5 ayant de 4 à 12 atomes de carbone; b) tout copolymère obtenu par copolymérisation d'un ou plusieurs diènes conjugués entre eux ou avec un ou plusieurs composés vinyle aromatique ayant de 8 à 20 atomes de carbone; c) un copolymère ternaire obtenu par copolymérisation d'éthylène, d'une a-oléfine 10 ayant 3 à 6 atomes de carbone avec un monomère diène non conjugué ayant de 6 à 12 atomes de carbone, comme par exemple les élastomères obtenus à partir d'éthylène, de propylène avec un monomère diène non conjugué du type précité tel que notamment l'hexadiène-1,4, l'éthylidène norbornène, le dicyclopentadiène; d) un copolymère d'isobutène et d'isoprène (caoutchouc butyle), ainsi que les versions 15 halogénées, en particulier chlorées ou bromées, de ce type de copolymère. Bien qu'elle s'applique à tout type d'élastomère diénique, l'homme du métier du pneumatique comprendra que la présente invention est de préférence mise en oeuvre avec des élastomères diéniques essentiellement insaturés, en particulier du type (a) ou (b) ci-20 dessus. A titre de diènes conjugués conviennent notamment le butadiène-1,3, le 2-méthy1-1,3- butadiène, les 2,3-di(alkyle en C1-05)-1,3-butadiènes tels que par exemple le 2,3-diméthyl1,3-butadiène, le 2,3-diéthy1-1,3-butadiène, le 2-méthy1-3-éthy1-1,3-butadiène, le 2-méthyl- 25 3-isopropy1-1,3-butadiène, l'ary1-1,3-butadiène, le 1,3-pentadiène, le 2,4-hexadiène. A titre de composés vinylaromatiques conviennent par exemple le styrène, l'ortho-, méta-, paraméthylstyrène, le mélange commercial "vinyle-toluène", le para-tertiobutylstyrène, les méthoxystyrènes, les chlorostyrènes, le vinylmésitylène, le divinylbenzène, le vinylnaphtalène. 30 Les copolymères peuvent contenir entre 99% et 20% en poids d'unités diéniques et entre 1% et 80% en poids d'unités vinylaromatiques. Les élastomères peuvent avoir toute microstructure qui est fonction des conditions de polymérisation utilisées, notamment de la présence ou non d'un agent modifiant et/ou randomisant et des quantités d'agent 35 modifiant et/ou randomisant employées. Les élastomères peuvent être par exemple statistiques, séquencés, microséquencés, et être préparés en dispersion ou en solution ; ils peuvent être couplés et/ou étoilés ou encore fonctionnalisés avec un agent de couplage et/ou d'étoilage ou de fonctionnalisation. Pour un couplage à du noir de carbone, on peut citer par exemple des groupes fonctionnels comprenant une liaison C-Sn ou des groupes 40 fonctionnels aminés tels que aminobenzophénone par exemple ; pour un couplage à une 5 charge inorganique renforçante telle que silice, on peut citer par exemple des groupes fonctionnels silanol ou polysiloxane ayant une extrémité silanol (tels que décrits par exemple dans FR 2 740 778, US 6 013 718 et WO 2008/141702), des groupes alkoxysilane (tels que décrits par exemple dans FR 2 765 882 ou US 5,977,238), des groupes 5 carboxyliques (tels que décrits par exemple dans WO 01/92402 ou US 6,815,473, WO 2004/096865 ou US 2006/0089445) ou encore des groupes polyéthers (tels que décrits par exemple dans EP 1 127 909, US 6,503,973, WO 2009/000750 et WO 2009/000752). Comme autres exemples d'élastomères fonctionnalisés, on peut citer également des élastomères (tels que SBR, BR, NR ou IR) du type époxydés. 10 Ces élastomères fonctionnalisés peuvent être utilisés en coupage entre eux ou avec des élastomères non fonctionnalisés. Par exemple, on peut utiliser un élastomère fonctionnalisé silanol ou polysiloxane ayant une extrémité silanol, en mélange avec un élastomère couplé et/ou étoilé à l'étain (décrit dans WO 11/042507), ce dernier représentant un taux compris 15 de 5 à 50%, par exemple de 25 à 50%. Conviennent les polybutadiènes et en particulier ceux ayant une teneur (% molaire) en unités -1,2 comprise entre 4% et 80% ou ceux ayant une teneur (% molaire) en cis-1,4 supérieure à 80%, les polyisoprènes, les copolymères de butadiène-styrène et en particulier 20 ceux ayant une Tg (température de transition vitreuse (Tg, mesurée selon ASTM D3418) comprise entre 0°C et -70°C et plus particulièrement entre -10°C et -60°C, une teneur en styrène comprise entre 5% et 60% en poids et plus particulièrement entre 20% et 50%, une teneur (% molaire) en liaisons -1,2 de la partie butadiénique comprise entre 4% et 75%, une teneur (% molaire) en liaisons trans-1,4 comprise entre 10% et 80%, les copolymères de 25 butadiène-isoprène et notamment ceux ayant une teneur en isoprène comprise entre 5% et 90% en poids et une Tg de -40°C à -80°C, les copolymères isoprène-styrène et notamment ceux ayant une teneur en styrène comprise entre 5% et 50% en poids et une Tg comprise entre -5°C et -60°C. Dans le cas des copolymères de butadiène-styrène-isoprène conviennent notamment ceux ayant une teneur en styrène comprise entre 5% et 50% en 30 poids et plus particulièrement comprise entre 10% et 40%, une teneur en isoprène comprise entre 15% et 60% en poids et plus particulièrement entre 20% et 50%, une teneur en butadiène comprise entre 5% et 50% en poids et plus particulièrement comprise entre 20% et 40%, une teneur (% molaire) en unités -1,2 de la partie butadiénique comprise entre 4% et 85%, une teneur (% molaire) en unités trans -1,4 de la partie butadiénique comprise 35 entre 6% et 80%, une teneur (% molaire) en unités -1,2 plus -3,4 de la partie isoprénique comprise entre 5% et 70% et une teneur (% molaire) en unités trans -1,4 de la partie isoprénique comprise entre 10% et 50%, et plus généralement tout copolymère butadiènestyrène-isoprène ayant une Tg comprise entre -20°C et -70°C. 6 En résumé, l'élastomère diénique de la composition est choisi préférentiellement dans le groupe des élastomères diéniques fortement insaturés constitué par les polybutadiènes (en abrégé "BR"), les polyisoprènes (IR) de synthèse, le caoutchouc naturel (NR), les copolymères de butadiène, les copolymères d'isoprène et les mélanges de ces élastomères. 5 De tels copolymères sont plus préférentiellement choisis dans le groupe constitué par les copolymères de butadiène-styrène (SBR), les copolymères d'isoprène-butadiène (BIR), les copolymères d'isoprène-styrène (SIR), les copolymères d'isoprène-butadiène-styrène (SBIR), les copolymères de butadiène-acrylonitrile (NBR), les copolymères de butadiène-styrèneacrylonitrile (NSBR) ou un mélange de deux ou plus de ces composés. 10 Plus préférentiellement, l'élastomère diénique de la composition est choisi dans le groupe des élastomères diéniques fortement insaturés constitué par les polybutadiènes (BR), les copolymères de butadiène-styrène (SBR), le caoutchouc naturel (NR), et les mélanges de ces élastomères. 15 Avantageusement, l'élastomère diénique est majoritairement constitué de copolymère styrène butadiène (en abrégé SBR), ce SBR pouvant être un SBR émulsion ou ESBR (c'est-à-dire préparé par polymérisation en émulsion), un SBR solution ou SSBR (c'est-à-dire préparé par polymérisation en solution), ou un mélange des deux. 20 Parmi les copolymères à base de styrène et de butadiène, en particulier SBR, on peut citer notamment ceux ayant une teneur en styrène comprise entre 5% et 60% en poids et plus particulièrement entre 20% et 50%, une teneur (% molaire) en liaisons -1,2 de la partie butadiénique comprise entre 4% et 75%, une teneur (% molaire) en liaisons trans-1,4 25 comprise entre 10% et 80%. De préférence, la Tg du copolymère à base de styrène et de butadiène, en particulier du SBR (ESBR ou SSBR), est comprise entre 0 et -80°C, plus particulièrement entre 0°C et -70°C ; selon un mode de réalisation particulier, la Tg est comprise entre -5°C et -60°C, notamment 30 dans un domaine de -10°C à -50°C. L'homme du métier sait comment modifier la microstructure d'un copolymère à base de styrène et de butadiène, en particulier d'un SBR, pour augmenter et ajuster sa Tg, notamment en jouant sur les teneurs en styrène, en liaisons -1,2 ou encore en liaisons trans-1,4 de la partie butadiénique. 35 La composition selon l'invention ne nécessite pas l'utilisation d'élastomère thermoplastique pour augmenter davantage la rigidité de la composition. Ainsi, la composition selon l'invention ne comprend pas d'élastomère thermoplastique ou en comprend moins de 10 pce, de préférence moins de 5 pce. 7 Par élastomère thermoplastique (TPE), on entend, de manière connue, un polymère de structure intermédiaire entre un polymère thermoplastique et un élastomère. Un élastomère thermoplastique est constitué d'un ou plusieurs segments rigides « thermoplastiques » reliés à un ou plusieurs segments souples « élastomères ». 11-2 Charge renforçante La composition selon l'invention est également à base d'au moins une charge renforçante connue pour ses capacités à renforcer une composition de caoutchouc utilisable pour la fabrication de pneumatiques. L'état physique sous lequel se présente la charge renforçante est indifférent, que ce soit sous forme de poudre, de microperles, de granulés, de billes ou toute autre forme densifiée appropriée. 15 Une telle charge renforçante consiste typiquement en des particules dont la taille moyenne (en masse) est inférieure au micromètre, généralement inférieure à 500 nm, le plus souvent comprise entre 20 et 200 nm, en particulier et plus préférentiellement comprise entre 20 et 150 nm. 20 La charge renforçante de la composition selon l'invention peut comprendre du noir de carbone, une charge organique autre que le noir de carbone, une charge inorganique ou le mélange d'au moins deux de ces charges. De préférence, la charge renforçante comprend un noir de carbone, une charge inorganique renforçante ou un de leurs mélanges. De préférence, la charge inorganique renforçante est une silice. Plus préférentiellement encore 25 la charge renforçante comprend majoritairement du noir de carbone et minoritairement une charge inorganique. La charge renforçante peut comprendre par exemple de 50 à 100% en masse de noir de carbone, de préférence de 55 à 90% en masse, de préférence de 60 à 80% en masse. De manière particulièrement avantageuse, la charge renforçante comprend exclusivement du noir de carbone. 30 Selon l'invention, le taux de charge renforçante, de préférence la charge renforçante comprenant majoritairement du noir de carbone, peut être compris dans un domaine allant de 20 à 200 pce, de préférence de 30 à 150 pce, de préférence de 50 à 120 pce. 35 Les noirs utilisables dans le cadre de la présente invention peuvent être tout noir conventionnellement utilisé dans les pneumatiques ou leurs bandes de roulement (noirs dits de grade pneumatique). Parmi ces derniers, on citera plus particulièrement les noirs de carbone renforçants des séries 100, 200, 300, ou les noirs de série 500, 600 ou 700 (grades ASTM), comme par exemple les noirs N115, N134, N234, N326, N330, N339, N347, N375, 40 N550, N683, N772). Ces noirs de carbone peuvent être utilisés à l'état isolé, tels que 5 10 8 disponibles commercialement, ou sous tout autre forme, par exemple comme support de certains des additifs de caoutchouterie utilisés. Les noirs de carbone pourraient être par exemple déjà incorporés à l'élastomère diénique, notamment isoprénique sous la forme d'un masterbatch (voir par exemple demandes WO 97/36724 ou WO 99/16600). La surface 5 spécifique BET des noirs de carbone est mesurée selon la norme D6556-10 [méthode multipoints (au minimum 5 points) - gaz : azote - domaine de pression relative P/PO : 0.1 à 0.3]. Comme exemples de charges organiques autres que des noirs de carbone, on peut citer les 10 charges organiques de polyvinyle fonctionnalisé telles que décrites dans les demandes WO 2006/069792, WO 2006/069793, WO 2008/003434 et WO 2008/003435. Par "charge inorganique renforçante", doit être entendu ici toute charge inorganique ou minérale, quelles que soient sa couleur et son origine (naturelle ou de synthèse), encore 15 appelée charge "blanche", charge "claire" ou même charge "non noire" par opposition au noir de carbone, capable de renforcer à elle seule, sans autre moyen qu'un agent de couplage intermédiaire, une composition de caoutchouc destinée à la fabrication de bandages pneumatiques, en d'autres termes apte à remplacer, dans sa fonction de renforcement, un noir de carbone conventionnel de grade pneumatique ; une telle charge 20 se caractérise généralement, de manière connue, par la présence de groupes hydroxyle (- OH) à sa surface. En d'autres termes, sans agent de couplage, la charge inorganique ne permet pas de renforcer, ou pas suffisamment, la composition et n'est par conséquent pas comprise dans la définition de « charge inorganique renforçante ». 25 Comme charges inorganiques renforçantes conviennent notamment des charges minérales du type siliceuse, préférentiellement la silice (Si02). La silice utilisée peut être toute silice renforçante connue de l'homme du métier, notamment toute silice précipitée ou pyrogénée présentant une surface BET ainsi qu'une surface spécifique CTAB toutes deux inférieures à 450 m2/g, de préférence de 30 à 400 m2/g, notamment entre 60 et 300 m2/g. A titres de 30 silices précipitées hautement dispersibles (dites "HDS"), on citera par exemple les silices « Ultrasil » 7000 et « Ultrasil » 7005 de la société Degussa, les silices « Zeosil » 1165MP, 1135MP et 1115MP de la société Rhodia, la silice « Hi-Sil » EZ150G de la société PPG, les silices « Zeopol » 8715, 8745 et 8755 de la Société Huber, les silices à haute surface spécifique telles que décrites dans la demande WO 03/016387. 35 Dans le présent exposé, en ce qui concerne la silice, la surface spécifique BET est déterminée de manière connue par adsorption de gaz à l'aide de la méthode de BrunauerEmmett-Teller décrite dans "The Journal of the American Chemical Society" Vol. 60, page 309, février 1938, plus précisément selon la norme française NF ISO 9277 de décembre 1996 40 (méthode volumétrique multipoints (5 points) - gaz: azote - dégazage: 1heure à 160°C - 9 domaine de pression relative p/po : 0.05 à 0.17). La surface spécifique CTAB est la surface externe déterminée selon la norme française NF T 45-007 de novembre 1987 (méthode B). Conviennent également comme charges inorganiques renforçantes les charges minérales du 5 type alumineuse, en particulier de l'alumine (A1203) ou des (oxyde)hydroxydes d'aluminium, ou encore des oxydes de titane renforçants, par exemple décrits dans US 6,610,261 et US 6,747,087. Bien entendu on entend également par charge inorganique renforçante des mélanges de différentes charges inorganiques renforçantes, en particulier de charges siliceuses et/ou alumineuses hautement dispersibles telles que décrites ci-dessus. 10 L'homme du métier comprendra qu'a titre de charge équivalente de la charge inorganique renforçante décrite dans le présent paragraphe, pourrait être utilisée une charge renforçante d'une autre nature, notamment organique, dès lors que cette charge renforçante serait recouverte d'une couche inorganique telle que silice, ou bien 15 comporterait à sa surface des sites fonctionnels, notamment hydroxyles, nécessitant l'utilisation d'un agent de couplage pour établir la liaison entre la charge et l'élastomère. Pour coupler la charge inorganique renforçante à l'élastomère diénique, on utilise de manière bien connue un agent de couplage (ou agent de liaison) au moins bifonctionnel destiné à assurer une connexion suffisante, de nature chimique et/ou physique, entre la 20 charge inorganique (surface de ses particules) et l'élastomère diénique. On utilise en particulier des organosilanes ou des polyorganosiloxanes au moins bifonctionnels. L'homme du métier peut trouver des exemples d'agent de couplage dans les documents suivants : WO 02/083782, WO 02/30939, WO 02/31041, WO 2007/061550, 25 WO 2006/125532, WO 2006/125533, WO 2006/125534, US 6 849 754, WO 99/09036, WO 2006/023815, WO 2007/098080, WO 2010/072685 et WO 2008/055986. La teneur en agent de couplage est avantageusement inférieure à 10 pce, étant entendu qu'il est en général souhaitable d'en utiliser le moins possible. Typiquement lorsque qu'une 30 charge inorganique renforçante est présente, le taux d'agent de couplage représente de 0,5% à 15% en poids par rapport à la quantité de charge inorganique. Son taux est préférentiellement compris dans un domaine allant de 0,5 à 7,5 pce. Ce taux est aisément ajusté par l'homme du métier selon le taux de charge inorganique utilisé dans la composition. 35 La composition de caoutchouc du pneumatique selon l'invention peut également contenir, en complément des agents de couplage, des activateurs de couplage, des agents de recouvrement des charges inorganiques ou plus généralement des agents d'aide à la mise en oeuvre susceptibles de manière connue, grâce à une amélioration de la dispersion de la 40 charge dans la matrice de caoutchouc et à un abaissement de la viscosité des compositions, 10 d'améliorer leur faculté de mise en oeuvre à l'état cru, ces agents étant par exemple des silanes hydrolysables tels que des alkylalkoxysilanes (notamment des alkyltriéthoxysilanes), des polyols, des polyéthers (par exemple des polyéthylèneglycols), des trialcanol-amines, des POS hydroxyles ou hydrolysables, par exemple des a,w-dihydroxy-polyorganosiloxanes 5 (notamment des a,w-dihydroxy-polydiméthylsiloxanes), des acides gras comme par exemple l'acide stéarique. Il-3 Résine renforçante La composition selon l'invention est également à base d'au moins une résine renforçante 10 (ou résine durcissante) connue de l'homme du métier pour rigidifier des compositions de caoutchouc, notamment en augmentant leur Module de Young ou encore le complexe de cisaillement dynamique G*. Ainsi, une composition de caoutchouc dans laquelle une résine renforçante a été ajoutée présentera une rigidité, notamment un Module de Young ou le complexe de cisaillement dynamique G*, plus élevée que cette composition sans résine 15 renforçante. L'homme du métier peut mesurer le module de Young (également appelé module d'élasticité ou encore module de traction) des compositions de caoutchouc selon la norme ASTM 412-98a., ou selon la norme NF EN ISO 527-2 (2012) sur une éprouvette de type A 20 selon la norme DIN EN ISO 3167 (2014). Il peut également mesure le complexe de cisaillement dynamique G* sur un viscoanalyseur (Metravib VA4000), de manière bien connue de l'homme du métier selon la norme ASTM D 5992-96, par exemple en enregistrant la réponse d'un échantillon de composition réticulée (éprouvette cylindrique de 4 mm d'épaisseur et de 400 mm2 de section), soumis à une sollicitation sinusoïdale en 25 cisaillement simple alterné, à la fréquence de 10Hz, dans les conditions définies de température (par exemple à 60°C) selon la norme ASTM D 1349-99, ou selon les cas à une température différente. On effectue un balayage en amplitude de déformation de 0,1 à 50% (cycle aller), puis de 50% à 0,1% (cycle retour). Pour le cycle retour, on indique le module complexe de cisaillement dynamique G* à une déformation déterminée (par exemple 10%). 30 Dans ce cadre, l'augmentation de la rigidité est réalisée par polymérisation ou réticulation de la résine renforçante de manière à former dans la grande majorité des cas un réseau tridimensionnel. Cette réticulation nécessite la plupart du temps l'emploi d'un co-agent (souvent appelé durcisseur) et/ou d'un chauffage (à une température supérieure ou égale 35 de 100°C, voire supérieure ou égale à 130°C). Le taux de résine renforçante dans la composition selon l'invention est compris dans un domaine allant de 1 à 45 pce. Avantageusement, la comprend de 0,5 à 30 pce d'une résine renforçante et de 0,5 à 20 pce d'un co-agent de la résine renforçante. 40 11 Les résines renforçantes communément utilisées sont les résines phénoliques, les résines époxydes, les résines benzoxazines, les bismaléimides, les résines polyuréthanes, etc. Les résines renforçantes classiquement utilisées dans les compositions de caoutchouc pour 5 pneumatiques sont à base d'un système accepteur/donneur de méthylène. Les termes "accepteur de méthylène" et "donneur de méthylène" sont bien connus de l'homme du métier et largement utilisés pour designer des composés aptes à réagir ensemble (réticulation). La réticulation de la résine est provoquée lors de la cuisson de la matrice de caoutchouc, par formation de ponts méthylènes (-CH2-) entre les carbones en positions 10 ortho et/ou para des noyaux phénoliques de la résine et le donneur de méthylène et créant ainsi un réseau de résine tridimensionnel qui vient se superposer et s'interpénétrer avec le réseau charge renforçante/élastomère d'une part et, avec le réseau élastomère/soufre d'autre part (si l'agent de réticulation est le soufre). Des exemples de tels accepteur et donneur de méthylène sont décrits dans WO 02/10269. 15 Il existe de nombreuses autres résines renforçantes utilisables dans le cadre de la présente invention, associé le cas échéant avec un co-agent de la résine renforçante. A titre d'exemple on peut citer notamment ceux décrit dans les demandes WO 2011/029938, WO 2008/080535, WO 2014/016346, W02013/017422 ou WO 2014/016344. 20 Selon l'invention, la résine renforçante est de préférence choisie dans le groupe comprenant ou constitué par les résines phénoliques, les résines époxydes, les résines benzoxazines, les bismaléimides, les résines polyuréthanes et leurs mélanges. 25 De manière particulièrement avantageuse, la résine renforçante est une résine phénolique choisie dans le groupe comprenant ou constitué par les résines à base de polyphénol, d'alkylphénol, d'aralkylphénol et leurs mélanges. De préférence la résine renforçante est une résine phénolique choisie dans le groupe comprenant constitué par les résines à base d'hydroxybenzène, de bisphénol (de préférence le diphénylolpropane ou le 30 diphénylolméthane), de naphtol, de crésol, de t-butylphénol, d'octylphénol, de nonylphénol, de résorcinol, de phloroglucinol, de cardanol, de xylénol (notamment le 3,5- xylénol), de 1-naphtol, de 2-naphtol, de 1,5-naphtalène diol, de 2,7-naphtalène diol, de pyrogallol, de 2-méthyl hydroquinone, de 4-méthyl-catéchol, de 2-méthyl-catéchol, d'orcinol (5-méthylbenzene-1,3-diol), d'hydroquinone (benzène-1,4-diol) et de leurs 35 mélanges. La résine renforçante peut également être une résine époxyde choisie dans le groupe comprenant ou constitué par les composés époxydes aromatiques, les composés époxydes alicycliques, les composés époxydes aliphatiques et leurs mélanges, de préférence la résine 40 renforçante est une résine époxyde choisie dans le groupe comprenant ou constitué par le 12 2,2 bis[4-(glycidyloxy) phényl] propane, le poly[o-crésylglycidyl éther)-co-formaldéhyde], le poly[phénylglycidyl éther)-co-formaldéhyde], poly[(phenylglycidyl éther)- co(hydroxybenzaldehyde glycidyl éther)] et leurs mélanges. 5 Le taux de résine renforçante dans la composition est avantageusement compris dans un domaine allant de 0,5 à 30 pce, de préférence de 2 à 20 pce, de préférence encore de 3 à 15 pce. Les résines renforçantes au sens de la présente invention ne doivent pas être confondues 10 avec les résines hydrocarbonées dites plastifiantes, qui sont par nature miscibles (i.e., compatibles) aux taux utilisés avec les compositions de polymères auxquelles elles sont destinées, de manière à agir comme de véritables agents diluants. Des résines hydrocarbonées plastifiantes ont notamment été décrites par exemple dans la demande WO 2013/092096 ou dans l'ouvrage intitulé "Hydrocarbon Resins" de R. Mildenberg, M. 15 Zander et G. Collin (New York, VCH, 1997, ISBN 3-527-28617-9) dont le chapitre 5 est consacré à leurs applications, notamment en caoutchouterie pneumatique (5.5. "Rubber Tires and Mechanical Goods"). Elles peuvent être aliphatiques, cycloaliphatiques, aromatiques, aromatiques hydrogénées, du type aliphatique/aromatique. 20 Selon l'invention, la composition selon l'invention peut comprendre en outre un co-agent de la résine renforçante (ou durcisseur). L'homme du métier sait quel co-agent associer à quelle résine renforçante en se basant sur ses connaissances générales ou sur les documents précités. 25 Selon l'invention, le co-agent de la résine renforçante peut être choisi dans le groupe comprenant ou constitué par les donneurs de méthylène, les polyaldéhydes, les polyamines, les polyimines, les polyamines, les polyaldimines, les polykétimines, les anhydrides d'acide et leurs mélanges. 30 Lorsque la résine renforçante utilisée est une résine phénolique, le co-agent de la résine renforçante est de préférence un donneur de méthylène choisi dans le groupe comprenant ou constitué par l'hexaméthylènetétramine, l'hexaméthoxyméthylmélamine, l'hexaéthoxyméthylmélamine, les polymères de paraformaldéhyde, les dérivés N-méthylol de la mélamine, et leurs mélanges, de préférence dans le groupe comprenant ou constitué 35 par l'hexaméthylènetétramine, l'hexaméthoxyméthylmélamine, l'hexaéthoxyméthylmélamine et leurs mélanges. Lorsque la résine renforçante utilisée est une résine époxy, le co-agent de la résine renforçante est de préférence un durcisseur aminé choisi dans le groupe constitué par les 40 polyamines (notamment les polyamines aliphatiques, les polyamines alicycliques, les amines 13 aliphatiques et les polyamines aromatiques), les dicyandiamides, les hydrazides, les composés imidazole, les sels de sulfonium, les sels d'onium, les ketimines, les anhydrides d'acides et leurs mélanges, de préférence le co-agent de la résine renforçante est un durcisseur aminé choisi dans le groupe constitué par l'éthylènediamine, le 5 diéthylènetriamine, le triéthylènetétramine, le 1,8-diaminooctane, le 1,3 bis(aminométhyl)cyclohexane, que le m-xylylènediamine, le p-xylylènediamine, le mphénylènediamine, 2,2-bis(4-aminophényl)propane, diaminodiphénylméthane, le 3,5- diéthy1-2,4 diamine toluène, le 3,5-diéthy1-2,6-diamine toluène, le méthyl-diamine thiotoluène , le diméthyl-diamine thiotoluène, diaminodiphénylsulfone, 2,2-bis(4- 10 aminophényI)-p-diisopropylbenzène, le 3,3'-diaminobenzidine, le polyanhydride le 4,4'- (4,4'-isopropylidènediphénoxy)bis(phtalic anhydride), le pyromellitic dianhydride et leurs mélanges. L'homme du métier sait adapter le taux de co-agent de la résine renforçante en fonction du 15 taux de résine renforçante utilisé. De préférence, le taux de co-agent de la résine renforçante dans la composition est compris dans un domaine allant de 0,5 à 20 pce, de préférence de de 1 à 18 pce, de préférence encore de 2 à 15 pce. Ainsi, la composition selon l'invention peut comprendre de 0,5 à 20 pce, de préférence de 1 à 18 pce, de préférence encore de 2 à 15 pce d'un co-agent de la résine renforçante. 20 11-4 Système de réticulation Le système de réticulation de la composition selon l'invention est à base de 1 à 10 pce de soufre et de 2 à 15 d'ultra-accélérateur de vulcanisation présentant un temps de déclenchement de la vulcanisation, dit « tO », inférieur à 3 minutes, bien connus de 25 l'homme du métier. Selon l'invention, la composition ne comprend pas d'accélérateur de vulcanisation présentant un « tO » supérieur ou égal à 3 minutes ou en comprenant moins de 2 pce. 30 Le soufre peut être sous la forme de soufre moléculaire et/ou d'agent donneur de soufre. A titre d'exemple d'agent donneur de soufre, on peut citer notamment le tétrasulfure de dipentaméthylènethiurame (DPTT), le soufre polymérique ou le disulfure de caprolactame (CLD). 35 Avantageusement, le taux de soufre dans la composition selon l'invention est compris dans un domaine allant de 1 à 8 pce, de préférence de 2 à 8 pce. D'une manière générale, les accélérateurs de vulcanisations peuvent être classés en plusieurs catégories, selon qu'ils permettent un déclenchement plus ou moins rapide de la 14 vulcanisation. Ce déclenchement de la vulcanisation peut être représenté par la valeur dite « tO » de l'accélérateur. La valeur de tO pour un accélérateur donné doit être mesurée dans une composition de 5 caoutchouc donnée, à une température de vulcanisation donnée. Afin de comparer les accélérateurs dits lents ou rapides selon leur valeur de tO, on se donne ici comme composition de référence une composition comprenant 100 pce de NR, 47 pce de noir de carbone N326, 0,9 pce d'acide stéarique, 7,5 pce de ZnO, 4,5 pce de soufre, et l'accélérateur dont le tO est à déterminer, à un taux molaire de 2,3 mmol pour 100 parties en poids 10 d'élastomère. La méthode de mesure du tO est conforme à la norme DIN-53529, à 150°C. Au sens de la présente demande, le « tO » signifie le tO tel que défini et mesuré ci-dessus. Par exemple, le tableau ci-dessous donne le tO de certains accélérateurs dans la formule proposée et avec la méthode de mesure proposée. DCBS(1) TBBS(2) CBS(3) TBzTD(4) Masse molaire (g/mol) 346,56 238,38 264,41 544,81 tO (min) 4,8 3,6 3,0 1,5 (1) N,N'-dicyclohexy1-2-benzothiazol-sulfénannide (« Santocure DCBS » de la société Flexsys) (2) N-ter-buty1-2-benzothiazyle sulfénannide (« Santocure TBBS » de la société Flexsys) (3) N-cyclohexy1-2-benzothiazol-sulfénannide (« Santocure CBS » de la société Flexsys) (4) Disulfure de tetrabenzylthiuranne (« TBzTD » de la société Akrochenn) Selon l'invention, l'ultra-accélérateur de vulcanisation présente un temps de déclenchement de la vulcanisation, dit « tO », inférieur à 3 minutes, par exemple inférieur à 2,5 minutes, par exemple inférieur à 2 minutes. 25 Avantageusement, l'ultra-accélérateur de vulcanisation présentant un « tO » inférieur à 3 minutes, est choisi dans le groupe comprenant ou constitué par les ultra-accélérateurs du type thiurames, dithiocarbamates, dithiophosphates, xanthates et leurs mélanges. De manière particulièrement avantageuse, l'ultra-accélérateur de vulcanisation présentant 30 un « tO » inférieur à 3 minutes est choisi dans le groupe comprenant ou constitué par le disulfure de tetrabenzylthiurame (TBzTD), le monosulfure de tétraméthyl thiurame (TMTM), le disulfure de tétraméthyl thiurame (TMTD), le disulfure de tétraéthyl thiurame (TETD)' le disulfure de tétra isobutyl thiurame (TiBTD), le tétrasulfure de dipentaméthylène thiurame (DPTT), le dibutyl dithiocarbamate de zinc (ZDBC), le diéthyl dithiocarbamate de zinc, le 35 diméthyl dithiocarbamate de zinc, le diméthyl dithiocarbamate de cuivre, le diéthyl ditiocarbamate de tellure (TDEC), le dibenzyl dithiocarbamate de zinc (ZBED), le di-isononyl dithiocarbamate de zinc, le pentaméthylène dithiocarbamate de zinc, le 15 20 15 dibenzyldithiocarbamate de zinc (ZBEC), l'iso-propyl xanthate de zinc (ZIX), le butyle xanthate de zinc (ZBX), l'éthyle xanthate de sodium (SEX), l'iso-butyle xanthate de sodium (SIBX), l'iso-propyle xanthate de sodium (SIPX), le n-butyl xanthate de sodium (SNBX), l'amyle xanthate de sodium (SAX), l'éthyle xanthate de potassium (PEX), l'amyle xanthate de 5 potassium (PAX), le 2-éthylhexylphosphorodithioate de zinc (ZDT/S), et les mélanges de ces composés. Avantageusement, la composition selon l'invention ne comprend pas d'accélérateur de vulcanisation présentant un « tO » supérieur ou égal à 3 minutes ou en comprenant moins 10 de 1 pce, de préférence moins de 0,5 pce. Très préférentiellement, la composition selon l'invention ne comprend pas d'accélérateur de vulcanisation présentant un « tO » supérieur ou égal à 3 minutes. L'accélérateur de vulcanisation présentant un « tO » supérieur ou égal à 3 minutes peut être par exemple choisi dans le groupe comprenant ou constitué par les accélérateurs du type thiazoles ainsi que leurs dérivés, des accélérateurs de types 15 sulfénamides, les accélérateurs thiourées et leurs mélanges. Par exemple, l'accélérateur de vulcanisation présentant un « tO » supérieur ou égal à 3 minutes peut être choisi dans le groupe comprenant ou constitué par le disulfure de 2-mercaptobenzothiazyle (MBTS), le Ncyclohexy1-2-benzothiazyle sulfénamide (CBS), le N,N'-dicyclohexy1-2-benzothiazyle sulfénamide (DCBS), le N-ter-buty1-2-benzothiazyle sulfénamide (TBBS), le N-ter-buty1-2- 20 benzothiazyle sulfénimide (TBSI), le disulfure de morpholine, le N-morpholino-2- benzothiazyle sulfénamide (MBS), le dibutylthiourée (DBTU) et les mélanges de ces composés. Le taux d'ultra-accélérateur de vulcanisation présentant un « tO » inférieur à 3 minutes, 25 dans la composition selon l'invention, est préférentiellement compris dans un domaine allant de 2 à 10 pce, de préférence de 3 à 10, de préférence encore de 4 à 10 pce. Selon l'invention, le rapport du taux de soufre sur le taux d'ultra-accélérateur de vulcanisation présentant un « tO » inférieur à 3 minutes est compris dans un domaine allant 30 de 0,1 à 15, de préférence de 0,2 à 10. A ce système de vulcanisation de base peuvent venir s'ajouter, incorporés au cours de la première phase non-productive et/ou au cours de la phase productive telles que décrites ultérieurement, divers accélérateurs secondaires ou activateurs de vulcanisation connus tels 35 que les oxydes métalliques (typiquement oxyde de zinc), les dérivés de l'acide stéarique (typiquement l'acide stéarique) ou composés équivalents, dérivés guanidiques (en particulier diphénylguanidine), bien connus de l'homme du métier. A ce système de vulcanisation de base peuvent venir s'ajouter, incorporés au cours de la 40 première phase non-productive et/ou au cours de la phase productive telles que décrites 16 ultérieurement, divers accélérateurs secondaires ou activateurs de vulcanisation connus tels que les oxydes métalliques (typiquement oxyde de zinc), les dérivés de l'acide stéarique (typiquement l'acide stéarique) ou composés équivalents, dérivés guanidiques (en particulier diphénylguanidine). 5 La composition selon l'invention peut comprendre un taux d'oxyde métallique (de préférence d'oxyde de zinc) inférieur à 7 pce. De préférence, le taux d'oxyde métallique (de préférence d'oxyde de zinc) est compris dans un domaine allant de 1 à 7 pce, de préférence de 2 à 6 pce. Le taux de dérivé d'acide stéarique (c'est à dire d'acide stéarique ou d'un sel 10 d'acide stéarique, préférentiellement d'acide stéarique) est de préférence supérieur à 1 pce. De préférence, le taux de dérivé d'acide stéarique (c'est à dire d'acide stéarique ou d'un sel d'acide stéarique, préférentiellement d'acide stéarique) est compris dans un domaine allant de 1 à 3 pce, plus préférentiellement de 1 à 2 pce. 15 Dans la présente, on entend par « dérivé d'acide stéarique », de l'acide stéarique ou un sel d'acide stéarique, tous deux étant bien connus de l'homme du métier. A titre d'exemple de sel d'acide stéarique utilisable dans le cadre de la présente invention, on peut citer notamment le stéarate de zinc ou de cadmium. 20 Est également décrit dans la présente, une composition selon l'invention, dans laquelle le taux de soufre est de plus de 1,5 à 10 pce (en non plus de 1 à 10 pce), le taux d'accélérateur de vulcanisation est de plus de 3 à 15 pce (et non plus de 2 à 15 pce), et dans laquelle le rapport du taux de soufre sur le taux d'accélérateur de vulcanisation est inférieur ou égal à 1 (et non plus inférieur à 0,55). Selon ce mode de réalisation, le taux de soufre peut 25 avantageusement être compris dans un domaine allant de 2 à 8 pce, le taux d'accélérateur de vulcanisation peut avantageusement être compris dans un domaine allant de 4 à 12 pce, et le rapport du taux de soufre sur le taux d'accélérateur de vulcanisation peut être inférieur à 1, de préférence compris dans un domaine allant de 0,1 à 1, de préférence entre 0 1 et 1, de préférence encore entre 0,1 et 0,55. 30 Il-5 Additifs divers La composition de caoutchouc selon l'invention peut comporter également tout ou partie des additifs usuels, connus de l'homme de l'art et habituellement utilisés dans les compositions de caoutchouc pour pneumatiques, en particulier de bandes de roulement de 35 pneumatiques, comme par exemple des charges autres que celles précitées, des pigments, des agents de protection tels que cires anti-ozone, anti-ozonants chimiques, anti-oxydants, des agents anti-fatigue. 40 17 Il-6 Préparation des compositions de caoutchouc Les compositions utilisées dans le cadre de la présente invention, peuvent être fabriquées dans des mélangeurs appropriés, en utilisant deux phases de préparation successives bien connues de l'homme du métier : une première phase de travail ou malaxage 5 thermomécanique (phase dite "non-productive") à haute température, jusqu'à une température maximale comprise entre 110°C et 190°C, de préférence entre 130°C et 180°C, suivie d'une seconde phase de travail mécanique (phase dite "productive") jusqu'à une plus basse température, typiquement inférieure à 110°C, par exemple entre 40°C et 100°C, phase de finition au cours de laquelle est incorporé le système de réticulation. 10 Le procédé pour préparer de telles compositions comporte par exemple les étapes suivantes : a) incorporer à un élastomère diénique, au cours d'une première étape (dite "non-productive"), une charge renforçante, en malaxant thermomécaniquement le tout 15 (par exemple en une ou plusieurs fois), jusqu'à atteindre une température maximale comprise entre 110°C et 190°C; b) refroidir l'ensemble à une température inférieure à 100°C; c) incorporer ensuite, au cours d'une seconde étape (dite "productive"), un système de réticulation ; 20 d) malaxer le tout jusqu'à une température maximale inférieure à 110°C. La résine renforçante peut être introduite soit durant la phase non-productive (a), soit durant la phase productive (c). Lorsque la composition comprend en outre un co-agent de la résine renforçante, la résine renforçante est préférentiellement introduite lors de la phase 25 non productive (a) et le co-agent de la résine renforçante lors de la phase productive (c). A titre d'exemple, la phase non-productive est conduite en une seule étape thermomécanique au cours de laquelle on introduit, dans un mélangeur approprié tel qu'un mélangeur interne usuel, dans un premier temps tous les constituants de base nécessaires 30 (élastomère diénique, charge renforçante, résine renforçante), puis dans un deuxième temps, par exemple après une à deux minutes de malaxage, les autres additifs, éventuels agents de recouvrement de la charge ou de mise en oeuvre complémentaires, à l'exception du système de réticulation. La durée totale du malaxage, dans cette phase non-productive, est de préférence comprise entre 1 et 15 min. 35 La première étape de malaxage est généralement réalisée en incorporant la charge renforçante à l'élastomère en une ou plusieurs fois en malaxant thermomécaniquement. Dans le cas où la charge renforçante, en particulier le noir de carbone, est déjà incorporée en totalité ou en partie à l'élastomère sous la forme d'un masterbatch comme cela est 40 décrit par exemple dans les demandes WO 97/36724 ou WO 99/16600, c'est le masterbatch 18 qui est directement malaxé et le cas échéant on incorpore les autres élastomères ou charges renforçantes présents dans la composition qui ne sont pas sous la forme de masterbatch, ainsi que les additifs autres que le système de réticulation. 5 Après refroidissement du mélange ainsi obtenu, on incorpore alors dans un mélangeur externe tel qu'un mélangeur à cylindres, maintenu à basse température (par exemple entre 40°C et 100°C), le système de réticulation, et le cas échéant le co-agent de la résine renforçante. L'ensemble est alors mélangé (phase productive) pendant quelques minutes, par exemple entre 2 et 15 min. 10 La composition finale ainsi obtenue peut ensuite être calandrée, par exemple sous la forme d'une feuille, d'une plaque notamment pour une caractérisation au laboratoire, ou encore extrudée, par exemple pour former un profilé de caoutchouc utilisé pour la fabrication d'un pneumatique. 15 La cuisson peut être conduite, de manière connue de l'homme du métier, à une température généralement comprise entre 130°C et 200°C, sous pression, pendant un temps suffisant qui peut varier par exemple entre 5 et 90 min en fonction notamment de la température de cuisson, du système de réticulation adopté, de la cinétique de réticulation 20 de la composition considérée ou encore de la taille du pneumatique comprenant un profilé précité. Il-7 Article de caoutchouc fini ou semi-fini et pneumatique La présente invention a également pour objet, un article de caoutchouc fini ou semi-fini 25 comprenant une composition selon l'invention. Elle a également pour objet un pneumatique comprenant une composition selon l'invention ou un article de caoutchouc semi-fini selon l'invention. 30 L'invention concerne particulièrement des pneumatiques destinés à équiper des véhicules à moteur de type tourisme, SUV ("Sport Utility Vehicles"), ou deux roues (notamment motos), ou avions, ou encore des véhicules industriels choisis parmi camionnettes, « Poids-lourd » - c'est-à-dire métro, bus, engins de transport routier (camions, tracteurs, remorques), véhicules hors-la-route tels qu'engins agricoles ou de génie civil -, et autres. 35 La composition définie dans la présente description est particulièrement bien adaptée à la bande de roulement. Ainsi, dans le pneumatique selon la présente invention la composition peut être présente 40 dans (au moins) la bande de roulement du pneumatique. 19 L'invention concerne les pneumatiques et produits semi-finis pour pneumatiques précédemment décrits, les articles en caoutchouc, tant à l'état cru (c'est à dire, avant cuisson) qu'a l'état cuit (c'est à dire, après réticulation ou vulcanisation). 5 III- EXEMPLES III-1 Mesures et tests utilisés Propriétés dynamiques (module de cisaillement dynamique (G*)) Les propriétés dynamiques G* sont mesurées sur un viscoanalyseur (Metravib V A4000), 10 selon la norme ASTM D 5992-96. On enregistre la réponse d'un échantillon de composition vulcanisée voulue (éprouvette cylindrique de 2 mm d'épaisseur et de 78,5 mm2 de section), soumis à une sollicitation sinusoïdale en cisaillement simple alterné, à la fréquence de 10Hz, sous une contrainte appliquée de 0,7 MPa en faisant varier la température de -50°C à +100°C selon la norme ASTM D 1349. On extrait module G* à 23°C des résultats obtenus 15 pour décrire la rigidité des compositions vulcanisées. III-2 Préparation des compositions On procède pour les essais qui suivent de la manière suivante : on introduit dans un mélangeur interne (taux de remplissage final : environ 70% en volume), dont la température 20 initiale de cuve est d'environ 60 °C, successivement, l'élastomère diénique, la charge renforçante, la résine renforçante ainsi que les divers autres ingrédients à l'exception du système de réticulation et du co-agent de la résine renforçante. On conduit alors un travail thermomécanique (phase non-productive) en une étape, qui dure au total environ 3 à 4 min, jusqu'à atteindre une température maximale de « tombée » de 165°C. 25 On récupère le mélange ainsi obtenu, on le refroidit puis on incorpore du soufre, un ultra-accélérateur de vulcanisation et le co-agent de la résine renforçante, sur un mélangeur (homo-finisseur) à 30 °C, en mélangeant le tout (phase productive) pendant un temps approprié (par exemple entre 5 et 12 min). 30 Les compositions ainsi obtenues sont ensuite calandrées soit sous la forme de plaques (épaisseur de 2 à 3 mm) ou de feuilles fines de caoutchouc pour la mesure de leurs propriétés physiques ou mécaniques, soit extrudées sous la forme d'un profilé. 35 Les échantillons ainsi produits ont été cuits pendant 25 minutes à 150°C ou 90 minutes à 160°C dans une presse à cloche. III-3 Test de caoutchouterie Les exemples présentés dans le Tableau 1 ont pour objet de comparer la rigidité de 40 compositions conformes à l'invention (Cl à C16.) à celle de compositions témoin 20 comprenant un système de vulcanisation conventionnel (T1 à T19) qui diffèrent respectivement des compositions conformes à la présente invention qu'en ce que l'ultra-accélérateur présentant un tO inférieure à 3 minutes a été remplacé par un accélérateur de vulcanisation présentant un « t0» supérieur ou égal à 3 minutes. Leurs formulations (en 5 pce) et leurs propriétés ont été résumées dans les Tableaux 1 à 3 ci-après. Tableau 1 Formulations Ti Cl T2 C2 T3 C3 T4 C4 T5 C5 T6 C6 Ne) 100 100 100 100 100 100 100 100 100 100 100 100 Résine 1(c) 7 7 7 7 7 7 7 7 7 7 7 7 Co-agent 1(d) 14 14 14 14 14 14 14 14 14 14 14 14 Soufre 2 2 4 4 6 6 2 2 4 4 6 6 Ultra-accélérateur(g) - 1 - 2 - 3 - 4 - 8 - 12 Accélérateur(h) 1 - 2 - 3 - 4 - 8 - 12 - N326(1) 75 75 75 75 75 75 75 75 75 75 75 75 ColophaneW 3.5 3.5 3.5 3.5 3.5 3.5 3.5 3.5 3.5 3.5 3.5 3.5 Huile 3.5 3.5 3.5 3.5 3.5 3.5 3.5 3.5 3.5 3.5 3.5 3.5 Cire anti-zone(I) 1.5 1.5 1.5 1.5 1.5 1.5 1.5 1.5 1.5 1.5 1.5 1.5 Antioxydant(m) 2.5 2.5 2.5 2.5 2.5 2.5 2.5 2.5 2.5 2.5 2.5 2.5 ZnO(n) 3 3 3 3 3 3 3 3 3 3 3 3 Acide stéarique(°) 1.5 1.5 1.5 1.5 1.5 1.5 1.5 1.5 1.5 1.5 1.5 1.5 Propriétés Module G* à 23°C 8 76 24 73 29 80 15 86 28 86 30 86 (a) Caoutchouc naturel (c) Résine fornnophénolique novolaque « Peracit 4536K » de la société Perstorp 10 (d) Donneur de méthylène hexa(nnethoxynnethyl)nnelannine (WESTCO HMMM) de la société Western Reserve Chennical (g) TBzTD : Disulfure de tetrabenzylthiuranne « TBzTD » de la société Akrochenn (h) N-cyclohexy1-2-benzothiazol-sulfénannide « Santocure CBS » de la société Flexsys (i) Noir de carbone N326 (dénomination selon la norme ASTM D-1765) 15 (j) Résine colophane (AbalynTM) de la société Eastman (k) Huile MES/HPD « Flexon 863 » de la société Exxon Mobil (1) Cire anti-ozone « VARAZON 4959 » de la société Sasol Wax (m) N-(1,3-dinnéthylbuty1)-N'-phényl-p-phénylènediannine « Santoflex 6-PPD » de la société Flexsys (n) Oxyde de zinc (grade industriel - société Unnicore) 20 (o) Stéarine « Pristerene 4931 » de la société Uniqenna 21 Tableau 2 Formulations T7 C7 T8 C8 T9 C9 T10 C10 T11 C11 SBR(b) 100 100 100 100 100 100 100 100 100 100 Résine 1(c) 7 7 7 7 7 7 7 7 7 7 Co-agent 1(d) 14 14 14 14 14 14 14 14 14 14 Soufre 2 2 4 4 6 6 2 2 4 4 Ultra-accélérateur(g) - 1 - 2 - 3 - 4 - 8 Accélérateur(h) 1 - 2 - 3 - 4 - 8 - N326(I) 75 75 75 75 75 75 75 75 75 75 Colophane()) 3.5 3.5 3.5 3.5 3.5 3.5 3.5 3.5 3.5 3.5 Huile 3.5 3.5 3.5 3.5 3.5 3.5 3.5 3.5 3.5 3.5 Cire anti-zone(I) 1.5 1.5 1.5 1.5 1.5 1.5 1.5 1.5 1.5 1.5 Antioxydant(m) 2.5 2.5 2.5 2.5 2.5 2.5 2.5 2.5 2.5 2.5 ZnO(n) 3 3 3 3 3 3 3 3 3 3 Acide stéarique(°) 1.5 1.5 1.5 1.5 1.5 1.5 1.5 1.5 1.5 1.5 Propriétés Module G* à 23°C 6 48 18 38 24 35 16 35 24 45 (c), (d) et (g) à (o) identiques au Tableau 1 (b) Copolymère styrène butadiène avec 26% de motif styrène et 24% de motif 1,2 de la partie butadiénique (Tg -48°C) Tableau 3 Formulations T12 C12 T13 C13 T14 C14 T15 C15 T16 C16 Ne) 100 100 100 100 100 100 - - - - SBR(b) - - - - - - 100 100 100 100 Résine 2(e) 7.5 7.5 7.5 7.5 7.5 7.5 7.5 7.5 7.5 7.5 Co-agent 2(f) 16 16 16 16 16 16 16 16 16 16 Soufre 8 8 8 8 8 8 8 8 8 8 Ultra-accélérateur(g) - 1.3 - 5 - 8 - 1.3 - 5 Accélérateur(h) 1.3 - 5 - 8 - 1.3 - 5 - N326(I) 75 75 75 75 75 75 75 75 75 75 Colophane()) 3.5 3.5 3.5 3.5 3.5 3.5 3.5 3.5 3.5 3.5 Huile 3.5 3.5 3.5 3.5 3.5 3.5 3.5 3.5 3.5 3.5 Cire anti-zone(I) 1.5 1.5 1.5 1.5 1.5 1.5 1.5 1.5 1.5 1.5 Antioxydant(m) 2.5 2.5 2.5 2.5 2.5 2.5 2.5 2.5 2.5 2.5 ZnO(n) 3 3 3 3 3 3 3 3 3 3 Acide stéarique(°) 1.5 1.5 1.5 1.5 1.5 1.5 1.5 1.5 1.5 1.5 Propriétés Module G* à 23°C 18 95 40 92 51 100 22 49 53 56 22 (a) et (g) à (o) identiques au Tableau 1 (b) identiques au Tableau 2 (e) Résine époxy « Araldite ECN 1299 CH » de la société Huntsnnan (f) Durcisseur aminé « Ethacure 300 » de la société Albennarle 5 Les résultats présentés dans les Tableaux 1 à 3 montrent que les compositions conformes à l'invention, utilisant un ultra-accélérateur de vulcanisation présentant un tO inférieur à 3 minutes, permet d'améliorer la rigidité des compositions à iso taux de soufre, de résine renforçante et de co-agent de la résine renforçante. Cet effet a été démontré pour 10 différents élastomères diéniques et différents couples de résine renforçante/co-agent REVENDICATIONS1. Composition de caoutchouc à base d'au moins : un élastomère diénique, une charge renforçante, de 1 à 45 parties en poids pour cent parties en poids d'élastomère, pce, d'une résine renforçante, de 1 à 10 pce de soufre, de 2 à 15 pce d'ultra-accélérateur de vulcanisation présentant un temps de déclenchement de la vulcanisation, dit « tO », inférieur à 3 minutes, ladite composition ne comprend pas d'accélérateur de vulcanisation présentant un « tO » supérieur ou égal à 3 minutes ou en comprenant moins de 2 pce. 2. Composition de caoutchouc selon la revendication 1, dans laquelle l'élastomère est choisi dans le groupe constitué par le caoutchouc naturel, les polyisoprènes de synthèse, les polybutadiènes, les copolymères de butadiène, les copolymères d'isoprène et les mélanges de ces élastomères. 3. Composition de caoutchouc selon l'une quelconque des revendications précédentes, dans laquelle le taux de soufre est compris dans un domaine allant de 1 à 8 pce, de préférence de 2 à 8 pce. 4. Composition de caoutchouc selon l'une quelconque des revendications précédentes, dans laquelle l'ultra-accélérateur de vulcanisation présentant un « tO » inférieur à 3 minutes est choisi dans le groupe constitué par les ultra-accélérateurs du type thiurames, dithiocarbamates, dithiophosphates, xanthates et leurs mélanges. 5. Composition de caoutchouc selon l'une quelconque des revendications précédentes, dans laquelle l'ultra-accélérateur de vulcanisation présentant un « tO » inférieur à 3 minutes est choisi dans le groupe constitué par le disulfure de tetrabenzylthiurame (TBzTD), le monosulfure de tétraméthyl thiurame (TMTM), le disulfure de tétraméthyl thiurame (TMTD), le disulfure de tétraéthyl thiurame (TETD)' le disulfure de tétra isobutyl thiurame (TiBTD), le tétrasulfure de dipentaméthylène thiurame (DPTT), le dibutyl dithiocarbamate de zinc (ZDBC), le diéthyl dithiocarbamate de zinc, le diméthyl dithiocarbamate de zinc, le diméthyl dithiocarbamate de cuivre, le diéthyl ditiocarbamate de tellure (TDEC), le dibenzyl dithiocarbamate de zinc (ZBED), le di-isononyl dithiocarbamate de zinc, le pentaméthylène dithiocarbamate de zinc, le dibenzyldithiocarbamate de zinc (ZBEC), l'iso-propyl xanthate de zinc (ZIX), le butyle xanthate de zinc (ZBX), l'éthyle xanthate de sodium (SEX), l'iso-butyle xanthate de sodium (SIBX), l'iso-propyle xanthate de 24 sodium (SIPX), le n-butyl xanthate de sodium (SNBX), l'amyle xanthate de sodium (SAX), l'éthyle xanthate de potassium (PEX), l'amyle xanthate de potassium (PAX), le 2-éthylhexylphosphorodithioate de zinc (ZDT/S), et les mélanges de ces composés. Composition de caoutchouc selon l'une quelconque des revendications précédentes, dans laquelle l'ultra-accélérateur de vulcanisation présente un « tO » inférieur à 2,5 minutes, de préférence inférieure à 2 minutes. Composition de caoutchouc selon l'une quelconque des revendications précédentes, dans laquelle le taux d'ultra-accélérateur de vulcanisation présentant un « tO » inférieur à 3 minutes est compris dans un domaine allant de 2 à 10 pce, de préférence de 3 à 10 pce, de préférence encore de 4 à 10 pce. Composition de caoutchouc selon l'une quelconque des revendications précédentes, dans laquelle le rapport du taux de soufre sur le taux d'ultra-accélérateur de vulcanisation présentant un « t0» inférieur à 3 minutes est compris dans un domaine allant de 0,1 à 15, de préférence de 0,2 à 10. Composition de caoutchouc selon l'une quelconque des revendications précédentes, 20 ladite composition ne comprend pas d'accélérateur de vulcanisation présentant un « tO » supérieur ou égal à 3 minutes ou en comprenant moins de 1 pce, de préférence encore moins de 0,5 pce. 10. Composition de caoutchouc selon la revendication 9, dans laquelle l'accélérateur de 25 vulcanisation présentant un « tO » supérieur ou égal à 3 minutes est choisi dans le groupe constitué par accélérateurs du type thiazoles ainsi que leurs dérivés, des accélérateurs de types sulfénamides, les accélérateurs thiourées et leurs mélanges. 11. Composition de caoutchouc selon la revendication 9 ou 10 , dans laquelle 30 l'accélérateur de vulcanisation présentant un « tO » supérieur ou égal à 3 minutes est choisi dans le groupe constitué par le disulfure de 2-mercaptobenzothiazyle (MBTS), le N-cyclohexy1-2-benzothiazyle sulfénamide (CBS), le N,N'-dicyclohexy1-2- benzothiazyle sulfénamide (DCBS), le N-ter-buty1-2-benzothiazyle sulfénamide (TBBS), le N-ter-buty1-2-benzothiazyle sulfénimide (TBSI), le disulfure de morpholine, 35 le N-morpholino-2-benzothiazyle sulfénamide (MBS), le dibutylthiourée (DBTU), et les mélanges de ces composés. 12. Composition de caoutchouc selon l'une des revendications précédentes, dans laquelle la charge renforçante comporte du noir de carbone, une charge inorganique 40 renforçante ou un de leurs mélanges. 56. 7. 10 8. 15 9. 25 13. Composition de caoutchouc selon l'une quelconque des revendications précédentes, dans laquelle la charge renforçante comporte majoritairement du noir de carbone. 14. Composition de caoutchouc selon l'une quelconque des revendications précédentes, dans laquelle le taux de charge renforçante est compris dans un domaine allant de 20 à 200 pce, de préférence de 30 à 150 pce, de préférence de 50 à 120 pce. 15. Composition de caoutchouc selon l'une quelconque des revendications précédentes, 10 dans laquelle le taux de résine renforçante est compris dans un domaine allant de 2 à 20 pce, de préférence de 3 à 15 pce. 16. Composition de caoutchouc selon l'une quelconque des revendications précédentes, dans laquelle la résine renforçante est choisie dans le groupe constitué par les 15 résines phénoliques, les résines époxydes, les résines benzoxazines, les bismaléimides, les résines polyuréthanes et leurs mélange. 17. Composition de caoutchouc selon l'une quelconque des revendications précédentes, dans laquelle la résine renforçante est une résine phénolique choisie dans le groupe 20 constitué par les résines à base de polyphénol, d'alkylphénol, d'aralkylphénol et leurs mélanges, de préférence la résine renforçante est une résine phénolique dans le groupe constitué par les résines à base d'hydroxybenzène, de bisphénol, de naphtol, de crésol, de t-butylphénol, d'octylphénol, de nonylphénol, de résorcinol, de phloroglucinol, de cardanol, de xylénol, de 1-naphtol, de 2-naphtol, de 1,5- 25 naphtalène diol, de 2,7-naphtalène diol, de pyrogallol, de 2-méthyl hydroquinone, de 4-méthyl-catéchol, de 2-méthyl-catéchol, d'orcinol (5-méthylbenzene-1,3-diol), d'hydroquinone (benzène-1,4-diol) et de leurs mélanges. 18. Composition de caoutchouc selon l'une quelconque des revendications 1 à 16, dans 30 laquelle la résine renforçante est une résine époxyde choisie dans le groupe constitué par les composés époxydes aromatiques, les composés époxydes alicycliques, les composés époxydes aliphatiques et leurs mélanges, de préférence la résine renforçante est une résine époxyde choisie dans le groupe constitué par le 2,2 bis[4-(glycidyloxy) phényl] propane, le poly[o-crésylglycidyl éther)-co-formaldéhyde], 35 le poly[phénylglycidyl éther)-co-formaldéhyde], poly[(phenylglycidyl éther)- co(hydroxybenzaldehyde glycidyl éther)] et leurs mélanges. 19. Composition de caoutchouc selon l'une quelconque des revendications précédentes, comprenant en outre un co-agent de la résine renforçante. 40 26 20. Composition de caoutchouc selon la revendication 19, dans laquelle le taux de coagent de la résine renforçante est compris dans un domaine allant de 0,5 à 20 pce, de préférence de 1 à 18 pce, de préférence encore de 2 à 15 pce. 5 21. Composition de caoutchouc selon la revendication 19 ou 20, dans laquelle le coagent de la résine renforçante est choisi dans le groupe constitué par les donneurs de méthylène, les polyaldéhydes, les polyamines, les polyimines, les polyamines, les polyaldimines, les polykétimines, les anhydrides d'acide et leurs mélanges. 10 22. Composition de caoutchouc selon l'une quelconque des revendications 19 à 21 lorsqu'elles dépendent de la revendication 17, choisi dans le groupe constitué par l'hexaméthylènetétramine, l'hexaméthoxyméthylmélamine, l'hexaéthoxyméthylmélamine, les polymères de paraformaldéhyde, les dérivés N- 15 méthylol de la mélamine et leurs mélanges, de préférence dans le groupe constitué par l'hexaméthylènetétramine, l'hexaméthoxyméthylmélamine, l'hexaéthoxyméthylmélamine et leurs mélanges. 23. Composition de caoutchouc selon l'une quelconque des revendications 19 à 21 20 lorsqu'elles dépendent de la revendication 18, dans laquelle le co-agent de la résine renforçante est un durcisseur aminé choisi dans le groupe constitué par les polyamines, les dicyandiamides, les hydrazides, les composés imidazole, les sels de sulfonium, les sels d'onium, les ketimines, les anhydrides d'acides et leurs mélanges, de préférence le co-agent de la résine renforçante est un durcisseur aminé choisi 25 dans le groupe constitué par l'éthylènediamine, le diéthylènetriamine, le triéthylènetétramine, le 1,8-diaminooctane, le 1,3 bis(aminométhyl)cyclohexane, que le m-xylylènediamine, le p-xylylènediamine, le m-phénylènediamine, 2,2-bis(4- aminophényl)propane, diaminodiphénylméthane, le 3,5-diéthy1-2,4 diamine toluène, le 3,5-diéthy1-2,6-diamine toluène, le méthyl-diamine thiotoluène , le diméthyl- 30 diamine thiotoluène, diaminodiphénylsulfone, 2,2-bis(4-aminophényI)-p- diisopropylbenzène, le 3,3'-diaminobenzidine, le polyanhydride le 4,4'-(4,4'- isopropylidènediphénoxy)bis(phtalic anhydride), le pyromellitic dianhydride et leurs mélanges. 35 24. Article de caoutchouc fini ou semi-fini comportant une composition de caoutchouc selon l'une quelconque des revendications 1 à 23. 25. Pneumatique comportant une composition de caoutchouc selon l'une quelconque des revendications 1 à 23, ou un article de caoutchouc fini ou semi-fini selon la 40 revendication 24. 27 26. Pneumatique selon la revendication 25, dans lequel la composition de caoutchouc selon l'une quelconque des revendications 1 à 23 est présente dans au moins la bande de roulement du pneumatique. 5